(57)【要約】【課題】従来よりも高い容量を有する新規な負極活物質を用いたナトリウムイオン二次電池を提供する。【解決手段】  ナトリウムイオン二次電池１００は、ナトリウムイオンを吸蔵放出可能な正極活物質を有する正極と、ナトリウムイオンを吸蔵放出可能な負極活物質を有する負極と、ナトリウムイオンを含む非水電解質とを備え、前記負極活物質は、ＭｅＯ（Ｍｅは、ＣｕおよびＳｎからなる群から選ばれる少なくとも一方を含む）で表される組成を有する活物質を主として含む。【選択図】図１
2014216299.tif 000002
【特許請求の範囲】
【請求項１】
ナトリウムイオンを吸蔵放出可能な正極活物質を有する正極と、
ナトリウムイオンを吸蔵放出可能な負極活物質を有する負極と、
ナトリウムイオンを含む非水電解質と
を備え、
前記負極活物質は、ＭｅＯ（Ｍｅは、ＣｕおよびＳｎからなる群から選ばれる少なくとも一方を含む）で表される組成を有する活物質を主として含むナトリウムイオン二次電池。
【請求項２】
前記負極は炭素導電助剤をさらに含む、請求項１に記載のナトリウムイオン二次電池。
【請求項３】
前記非水電解質は炭酸エステルを含む、請求項１または２に記載のナトリウムイオン二次電池。
【請求項４】
前記非水電解質は、ＰＦ6-、ＢＦ4-、Ｎ（ＳＯ2ＣＦ3）2-、ＣＦ3ＳＯ3-およびＮ（ＳＯ2Ｆ）2-からなる群から選ばれる少なくとも一つのアニオンを含む、請求項１から３のいずれかに記載のナトリウムイオン二次電池。
【請求項５】
前記負極活物質は、ＣｕＯで表される組成を有する活物質を主として含む、請求項１から４のいずれかに記載のナトリウムイオン二次電池。
【請求項６】
前記負極活物質は、ＳｎＯで表される組成を有する活物質を主として含む、請求項１から４のいずれかに記載のナトリウムイオン二次電池。
【発明の詳細な説明】
【技術分野】
【０００１】
本発明は、ナトリウムイオン二次電池に関する。
【背景技術】
【０００２】
近年、電気自動車、ハイブリッド自動車およびプラグインハイブリッド自動車等の輸送機器、また、家庭用および商業用の大型蓄電デバイスの電源として、二次電池の需要が増大している。それら電源として、リチウムイオン二次電池が広く用いられている。リチウムイオン二次電池では電荷担体にリチウムイオンを用いる。しかし、リチウムはレアメタルで有り、高価であることに加えて、資源量に制限があるという問題がある。
【０００３】
新しい二次電池として、ナトリウムイオン二次電池の研究が行われている。ナトリウムイオン二次電池では電化担体にナトリウムイオンを用いる。ナトリウムは、リチウムに比べて、豊富に存在し、また安価に入手できることから、低コストかつ大型化が可能な二次電池として注目されている。
【０００４】
従来、ナトリウムイオン二次電池の負極活物質として、リチウムイオン二次電池の負極活物質として使用可能とされている材料（例えば黒鉛などの黒鉛化度の高い構造の炭素材料）を、そのまま使用することが非常に困難であることが知見されていた（特許文献１参照）。このため、ナトリウムイオン二次電池の実用化に向けて、正負極材料、とりわけ高容量な負極材料が要望され、開発が行われている。
【０００５】
例えば特許文献１には、ナトリウムイオン二次電池の負極活物質として、非晶質なガラス状炭素材料を用いることが提案されている。これにより、最大で２６５ｍＡｈ／ｇの単位重量あたり放電容量が得られることが報告されている。
【０００６】
また、特許文献２には、ある特定の電解液添加剤を含む非水電解液を用いたナトリウムイオン二次電池において、負極活物質としてハードカーボンを用いることが記載されている。加えて、「二次電池として成立するのであれば、ハードカーボンに加えて、他の負極活物質を含んでいても良い。他の負極活物質としては、例えば、高結晶性カーボンであるグラファイト（天然グラファイト、人造グラファイト等）、低結晶性カーボンの一例である上述したソフトカーボンを挙げることができる。また、他の負極活物質としては、例えば、カーボンブラック（ケッチェンブラック、アセチレンブラック、チャンネルブラック、ランプブラック、オイルファーネスブラック、サーマルブラック等）、フラーレン、カーボンナノチューブ、カーボンナノファイバー、カーボンナノホーン、カーボンフィブリル、ポリアセンなどの炭素材料を挙げることもできる。更に、他の負極活物質としては、例えば、Ｓｉ，Ｇｅ、Ｓｎ、Ｐｂ、Ｉｎ、Ｈ、Ｃａ、Ｓｒ、Ｂａ、Ｒｕ、Ｒｈ、Ｉｒ、Ｐｄ、Ｐｔ、Ａｇ、Ａｕ、Ｃｄ、Ｈｇ、Ｇａ、Ｔｌ、Ｃ、Ｎ、Ｓｂ、Ｂｉ、Ｏ、Ｓ、Ｓｅ、Ｔｅ、Ｃｌ等のナトリウムと合金化する元素の単体、これらの元素を含む酸化物（一酸化ケイ素（ＳｉＯ）、ＳｉＯｘ（０＜ｘ＜２）、二酸化スズ（ＳｎＯ2）、ＳｎＯｘ（０＜ｘ＜２）、ＳｎＳｉＯ3など）及び炭化物（炭化ケイ素（ＳｉＣ）など）等をあげることもできる。更にまた、他の負極活物質としては、例えば、ナトリウム金属等の金属材料、ナトリウム−チタン複合酸化物（チタン酸ナトリウム：Ｎａ4Ｔｉ5Ｏ12）等のナトリウム−遷移金属複合酸化物を挙げることもできる。」と記載されている。
【先行技術文献】
【特許文献】
【０００７】
【特許文献１】国際公開第２００９／０６９５５９号
【特許文献２】国際公開第２０１２／１３２８１３号
【発明の概要】
【発明が解決しようとする課題】
【０００８】
しかしながら、特許文献１および２で提案された負極活物質では、リチウムイオン二次電池用の従来の負極活物質と比較して、容量が低いという問題がある。
【０００９】
例えば特許文献１に提案されているガラス状炭素を用いると、最大で２６５ｍＡｈ／ｇの単位重量あたり放電容量が得られることが報告されているが、この値はリチウムイオン二次電池の負極活物質である黒鉛の理論容量（３７２ｍＡｈ／ｇ）よりも小さい。
【００１０】
上記の事情を鑑み、本発明の、限定的ではない例示的なある実施形態は、従来よりも高い容量を有し得る新規なナトリウムイオン二次電池用負極活物質を用いたナトリウムイオン二次電池を提供する。
【課題を解決するための手段】
【００１１】
本発明の一態様は、ナトリウムイオンを吸蔵放出可能な正極活物質を有する正極と、ナトリウムイオンを吸蔵放出可能な負極活物質を有する負極と、ナトリウムイオンを含む非水電解質とを備え、前記負極活物質は、ＭｅＯ（Ｍｅは、ＣｕおよびＳｎからなる群から選ばれる少なくとも一方を含む）で表される組成を有する活物質を主として含むナトリウムイオン二次電池を含む。
【発明の効果】
【００１２】
本発明の一態様によると、従来よりも高容量な新規なナトリウムイオン二次電池用負極活物質を用いたナトリウムイオン二次電池を実現することができる。
【図面の簡単な説明】
【００１３】
【図１】例示的な実施形態のナトリウムイオン二次電池を示す断面図である。
【図２】実施例１のナトリウム二次電池（負極活物質：ＣｕＯ）の充放電試験の結果を示す図である。
【図３】実施例２のナトリウム二次電池（負極活物質：ＳｎＯ）の充放電試験の結果を示す図である。
【図４】比較例７のナトリウム二次電池（負極活物質：ＳｎＯ2）の充放電試験の結果を示す図である。
【発明を実施するための形態】
【００１４】
特許文献１および２において、ナトリウムイオン二次電池用の負極活物質（以下、「ナトリウムイオン二次電池用負極活物質」）として提案されたガラス状炭素およびハードカーボンは、何れも結晶性の低い炭素材料であり、リチウムイオン二次電池用の負極活物質として使用される結晶性の高い炭素材料（例えば黒鉛）よりも単位重量あたりの放電容量が小さくなる。また、ハードカーボンについては、その真密度が2g/cc以下であり、黒鉛材料の真密度（２．２ｇ／ｃｃ）よりも小さいため、黒鉛とハードカーボンとで単位体積あたり放電容量を比較すると、その差は、単位重量あたりの放電容量を比較した場合の差よりもさらに大きくなる。
【００１５】
なお、特許文献２において、ナトリウムイオン二次電池の負極活物質として、ハードカーボンに加えて種々の材料を含んでもよいとの記載があるものの、主たる活物質はハードカーボンである。このため、ハードカーボン以外の材料を含む場合でも、単位重量あたり、および単位体積あたりの放電容量が、リチウムイオン二次電池における黒鉛負極と比較して小さいことに変わりはない。また、ハードカーボン材料に加えて含む種々の材料として、さまざまな材料群が列挙されているものの、これら材料の中で、ナトリウムイオン二次電池の負極として機能し、かつ高容量を示す材料に関する知見は開示されていない。
【００１６】
以上のように、従来は、ナトリウムイオン二次電池の負極活物質として、単位重量あたり、かつ、単位体積あたりの容量が十分に高い負極活物質は得られていなかった。
【００１７】
本発明者らは、ナトリウムイオン二次電池用負極活物質として金属酸化物材料に着目し、さまざまな金属酸化物とナトリウムイオンとの反応性を検討した。この結果、特定の金属酸化物がナトリウムイオン二次電池用負極活物質として大きな容量を示すことを見出した。
【００１８】
本発明の一態様の概要は以下のとおりである。
【００１９】
本発明の一態様であるナトリウムイオン二次電池は、ナトリウムイオンを吸蔵放出可能な正極活物質を有する正極と、ナトリウムイオンを吸蔵放出可能な負極活物質を有する負極と、ナトリウムイオンを含む非水電解質とを備え、前記負極活物質は、ＭｅＯ（Ｍｅは、ＣｕおよびＳｎからなる群から選ばれる少なくとも一方を含む）で表される組成を有する活物質を主として含む。上記のナトリウムイオン二次電池は、従来よりも高容量な負極活物質を備える。従って、従来よりも高容量なナトリウムイオン二次電池を実現することが可能になる。
【００２０】
前記負極は、例えば炭素導電助剤をさらに含む。これにより、負極活物質の充放電反応をスムーズにし、大きな容量を発現させることができる。従って、ナトリウムイオン二次電池の容量をさらに高めることが可能になる。
【００２１】
前記非水電解質は、例えば炭酸エステルを含む。これにより、負極活物質の充放電反応をスムーズにし、大きな容量を発現させることができる。従って、ナトリウムイオン二次電池の容量をさらに高めることが可能になる。
【００２２】
前記非水電解質は、例えば、ＰＦ6-、ＢＦ4-、Ｎ（ＳＯ2ＣＦ3）2-、ＣＦ3ＳＯ3-およびＮ（ＳＯ2Ｆ）2-からなる群から選ばれる少なくとも一つのアニオンを含む。このようなアニオンは解離度が高いので、負極活物質の充放電反応をスムーズにし、大きな容量を発現させることができる。従って、ナトリウムイオン二次電池の容量をさらに高めることが可能になる。
【００２３】
前記負極活物質は、ＣｕＯで表される組成を有する活物質を主として含んでもよい。あるいは、前記負極活物質は、ＳｎＯで表される組成を有する活物質を主として含んでもよい。
【００２４】
（実施の形態）
以下、図面を参照しながら、本発明によるナトリウムイオン二次電池の実施の形態をより具体的に説明する。
【００２５】
図１は、本実施の形態のナトリウムイオン二次電池の構成を例示する模式的な断面図である。
【００２６】
ナトリウムイオン二次電池（以下、単に「電池」と略す）１００は、ナトリウムイオンを吸蔵放出可能な正極活物質を有する正極１３と、ナトリウムイオンを吸蔵放出可能な負極活物質を有する負極１６と、正極１３と負極１６との間に配置されたセパレータ１７と、ナトリウムイオンを含む非水電解質（図示せず）とを備えている。
【００２７】
図１に示す例では、正極１３は、正極集電体１１と、正極集電体１１の上に形成された、正極活物質を含む正極合剤層１２とを有している。負極１６は、負極集電体１４と、負極集電体１４の上に形成された、負極活物質を含む負極合剤層１５とを有している。正極１３と負極１６とは、セパレータ１７を介して、正極合剤層１２と負極合剤層１５とが対向するように配置され、電極群を構成している。電極群は外装１８で覆われている。
【００２８】
負極合剤層１５は、ナトリウムイオンを吸蔵放出可能な負極活物質を含んでいる。負極合剤層１５は、負極活物質以外に、必要に応じて導電助剤、イオン伝導体および／またはバインダーを含んでいてもよい。導電助剤、イオン伝導体、バインダーを含まない場合、負極活物質は負極集電体１４上に形成された薄膜状であってもよい。
【００２９】
負極活物質は、ＭｅＯ（Ｍｅは、ＣｕおよびＳｎからなる群から選ばれる少なくとも一方を含む）で表される組成を有する活物質を主として含んでいる。上記組成を有する活物質は、ＣｕＯ、ＳｎＯ、あるいはＣｕxＳｎ1-xＯを含んでいる。後述する実施例から分かるように、このような活物質は、従来のナトリウムイオン二次電池用負極活物質よりも高い容量を有している。このため、本実施形態によると、従来よりも高容量なナトリウムイオン二次電池を実現することが可能になる。
【００３０】
なお、本明細書において、負極活物質が上記組成を有する活物質を「主として」含むとは、負極において負極活物質として機能する主な材料が、ＣｕＯ、ＳｎＯ、ＣｕxＳｎ1-xＯ、またはそれらのうち２種以上の混合物であることを意味する。負極活物質として機能する材料の例えば５０％以上、好ましくは７０％以上がＣｕＯ、ＳｎＯ、ＣｕxＳｎ1-xＯ、またはそれらの混合物であってもよい。あるいは、本実施形態の負極活物質は、実質的に、上記組成を有する活物質のみを含み、他の活物質を含んでいなくてもよい。また、本実施形態の負極は、負極活物質として炭素材料を含んでいなくてもよい。例えばハードカーボンなどの結晶性の低い炭素材料を含んでいなくてもよい。
【００３１】
負極活物質は、粒子状であってもよく、あるいは燐片状であってもよく、薄膜状であってもよい。負極活物質が粒子状である場合、その平均粒子径は、例えば０．０１μｍ以上１００μｍ以下、好ましくは、１μｍ以上１０μｍ以下である。平均粒子径が１μｍより小さい場合は、表面活性が高く、取り扱いが難しくなる可能性が有る。一方、１０μｍより大きい場合は、負極活物質としての反応速度が遅くなる可能性がある。
【００３２】
負極活物質の組成、すなわちＣｕとＯとの組成比、あるいはＳｎとＯとの組成比は、１：１を中心として、秤量誤差、測定誤差等の合成／測定面、あるいは活物質中の格子欠陥などを考慮して、１：０．９５以上、１：１．０５以下程度の範囲は許容されるものと考えられる。従って、本明細書において、「ＭｅＯ（Ｍｅ＝Ｃｕ、Ｓｎ）で表される組成」は、Ｍｅ：Ｏが１：１となる組成に限定されず、１：１付近となる組成（例えば１：０．９５〜１：１．０５）も含むものとする。
【００３３】
負極活物質であるＣｕＯあるいはＳｎＯの結晶構造は、特に限定されない。結晶質であってもよいし、充放電サイクルに伴う安定性の観点から、微結晶あるいはアモルファスであっても構わない。
【００３４】
導電助剤およびイオン伝導体は、電極抵抗を低減するために用いられる。導電助剤としては、カーボンブラック、グラファイト、アセチレンブラックなどの炭素材料（炭素導電助剤）、ポリアニリン、ポリピロール、ポリチオフェンなどの導電性高分子化合物が挙げられる。イオン伝導体としては、ポリメチルメタクリレート、ポリメタクリル酸メチルなどのゲル電解質、ポリエチレンオキシドなどの固体電解質が挙げられる。
【００３５】
バインダーは、電極を構成する材料の結着性を向上するために用いられる。具体例としては、ポリフッ化ビニリデン、ビニリデンフルライド−ヘキサフルオロプロピレン共重合体、ビニリデンフルオライド−テトラフルオロエチレン共重合体、ポリテトラフルオロエチレン、カルボキシメチルセルロース、ポリアクリル酸、スチレン−ブタジエン共重合ゴム、ポリプロピレン、ポリエチレン、ポリイミドなどが挙げられる。
【００３６】
負極集電体１４として、アルミニウム、ステンレス鋼、ニッケル、銅、およびそれらの合金などの金属材料で作られた多孔質または無孔のシートまたはフィルムを使用できる。アルミニウムおよびその合金は、安価で薄膜化しやすいという利点を有する。シートまたはフィルムとして、金属箔、メッシュなどが用いられる。抵抗値の低減、触媒効果の付与、負極合剤層１５と負極集電体１４とを化学的または物理的に結合させることによる負極合剤層１５と負極集電体１４との結合強化のため、負極集電体１４の表面にカーボンなどの炭素材料を塗布してもよい。
【００３７】
正極合剤層１２は、ナトリウムイオンを吸蔵放出可能な正極活物質を含んでいる。正極合剤層１２は、正極活物質以外に、必要に応じて導電助剤、イオン伝導体および／またはバインダーを含んでいてもよい。
【００３８】
正極活物質としては、ナトリウムイオンを吸蔵および放出する材料であれば特に制限されるものではなく、例えば、ナトリウム含有遷移金属酸化物、遷移金属フッ化物、ポリアニオンおよびフッ素化ポリアニオン材料、および、遷移金属硫化物などが挙げられる。具体的には、ナトリウム含有遷移金属酸化物として、ＮａxＭｅ1yＯ2（０＜ｘ≦１、０．９５≦ｙ＜１．０５、Ｍｅ1はＦｅ、Ｍｎ、Ｎｉ、Ｃｏ、ＣｒおよびＴｉからなる群から選択される少なくとも１種を含む）などを用いることができる。遷移金属フッ化物として、ＮａＦｅＦ3、ＮａＭｎＦ3およびＮａＮｉＦ3などを用いることができる。ポリアニオンおよびフッ素化ポリアニオン材料として、ＮａＭｅ2ＰＯ4、Ｎａ3Ｍｅ22（ＰＯ4）3、Ｎａ4Ｍｅ23（ＰＯ4）2Ｐ2Ｏ7、Ｎａ2Ｍｅ2ＰＯ4ＦおよびＮａ3Ｍｅ22（ＰＯ4）2Ｆ3（Ｍｅ2はＦｅ、Ｍｎ、Ｎｉ、Ｃｏ、Ｔｉ、ＶおよびＭｏからなる群から選択される少なくとも１種を含む）などを用いることができる。遷移金属硫化物として、Ｎｉ3Ｓ2、ＦｅＳ2およびＴｉＳ2などを用いることができる。その中でも、Ｎａ含有遷移金属酸化物を用いると、製造コストが安く、平均放電電圧が高いという利点がある。導電助剤、イオン伝導体、バインダーは、負極合剤層１５と同様のものを使用可能である。
【００３９】
正極集電体１１としては、アルミニウム、ステンレス鋼、チタン、およびそれらの合金などの金属材料で作られた多孔質または無孔のシートまたはフィルムを使用できる。アルミニウムおよびその合金は、安価で薄膜化しやすいなどの利点を有する。シートまたはフィルムとして、金属箔、メッシュなどが用いられる。抵抗値の低減、触媒効果の付与、正極合剤層１２と正極集電体１１とを化学的または物理的に結合させることによる正極合剤層１２と正極集電体１１との結合強化のため、正極集電体１１の表面にカーボンなどの炭素材料を塗布してもよい。
【００４０】
セパレータ１７には、ポリエチレン、ポリプロピレン、ガラス、セルロース、セラミクスなどからなる多孔質膜が用いられ、細孔内部に電解質を含浸して用いられる。
【００４１】
電池１００に用いられる非水電解質としては、ナトリウム塩を含む非水溶媒、ゲル電解質または固体電解質が例示される。
【００４２】
ナトリウム塩の種類としては、六フッ化リン酸ナトリウム（ＮａＰＦ6）、四フッ化ホウ酸ナトリウム（ＮａＢＦ4）、過塩素酸ナトリウム（ＮａＣｌＯ4）、ビストリフルオロメチルスルホニルイミドナトリウム（ＮａＮ（ＳＯ2ＣＦ3）2）、ビスパーフルオロエチルスルホニルイミドナトリウム（ＮａＮ（ＳＯ2Ｃ2Ｆ5）2）、ビスフルオロメチルスルホニルイミドナトリウム（ＮａＮ（ＳＯ2Ｆ）2）、ＮａＡｓＦ6、ＮａＣＦ3ＳＯ3またはジフルオロ（オキサラト）ホウ酸ナトリウムなどを用いることができる。電池の安全性、熱安定性およびイオン伝導性の観点から、ＮａＰＦ6が好適に用いられる。なお、上記電解質塩のうち１種を用いてもよく、あるいは２種以上を組み合わせて用いてもよい。
【００４３】
非水溶媒としては、通常電池用の非水溶媒として用いられる環状炭酸エステル、鎖状炭酸エステル、エステル類、環状エーテル類、鎖状エーテル類、ニトリル類、アミド類などが挙げられる。これら溶媒は１種を単独で用いてもよいし、２種以上を組み合わせて用いてもよい。
【００４４】
環状炭酸エステルとしては、エチレンカーボネート、プロピレンカーボネート、ブチレンカーボネート等が挙げられ、これらの水素基の一部または全部がフッ素化されているものも用いることが可能で、例えば、トリフルオロプロピレンカーボネート、フルオロエチルカーボネートなどが挙げられる。
【００４５】
鎖状炭酸エステルとしては、ジメチルカーボネート、エチルメチルカーボネート、ジエチルカーボネート、メチルプロピルカーボネート、エチルプロピルカーボネート、メチルイソプロピルカーボネートなどが挙げられ、これらの水素基の一部または全部がフッ素化されているものも用いることが可能である。
【００４６】
エステル類としては、酢酸メチル、酢酸エチル、酢酸プロピル、プロピオン酸メチル、プロピオン酸エチル、γ一ブチロラクトン等が挙げられる。環状エーテル類としては、１，３−ジオキソラン、４−メチル−１、３−ジオキソラン、テトラヒドロフラン、２−メチルテトラヒドロフラン、プロピレンオキシド、１，２−ブチレンオキシド、１，４−ジオキサン、１，３，５−トリオキサン、フラン、２−メチルフラン、１，８−シネオール、クラウンエーテルなどが挙げられる。
【００４７】
鎖状エーテル類としては、１，２−ジメトキシエタン、ジエチルエーテル、ジプロピルエーテル、ジイソプロピルエーテル、ジブチルエーテル、ジヘキシルエーテル、エチルビニルエーテル、ブチルビニルエーテル、メチルフェニルエーテル、エチルフェニルエーテル、ブチルフェニルエーテル、ペンチルフェニルエーテル、メトキシトルエン、ベンジルエチルエーテル、ジフェニルエーテル、ジベンジルエーテル、ｏ−ジメトキシベンゼン、１，２−ジエトキシエタン、１，２−ジブトキシエタン、ジエチレングリコールジメチルエーテル、ジエチレングリコールジエチルエーテル、ジエチレングリコールジブチルエーテル、１，１−ジメトキシメタン、１，１−ジエトキシエタン、トリエチレングリコールジメチルエーテル、テトラエチレングリコールジメチルなどが挙げられる。
【００４８】
ニトリル類としては、アセトニトリルなどが挙げられ、アミド類としては、ジメチルホルムアミドなどが挙げられる。
【００４９】
＜実施例および比較例＞
以下、実施例および比較例として、負極活物質の異なるナトリウム二次電池を作製し、評価を行ったので、その方法および結果を説明する。なお、本発明の実施形態は、以下に説明する実施例に限定されない。
【００５０】
（ａ）評価用セルの作製
（実施例１）
まず、負極活物質としてＣｕＯ、集電体として銅箔を用いて、試験電極を作製した。具体的には、負極活物質としてＣｕＯ（平均粒子径：５μｍ、高純度化学社製）と、導電助剤としてアセチレンブラック（電気化学工業社製）と、結着剤としてポリフッ化ビニリデンとを重量比５８：２５：１７となるよう秤量し、ＭＮＰ溶媒中に分散させスラリーを得た。得られたスラリーを、塗工機を用いて銅箔上に塗工した。塗工した極板を圧延機で圧延し、一辺が２０ｍｍの正方形に打ち抜き、電極状態に加工して、試験電極を得た。
【００５１】
次いで、上記の試験電極を用いて、ナトリウム金属を対極とするナトリウム二次電池（評価用セル）を作製した。
【００５２】
電解液の調合、および評価用セルの作製は、露点―６０度以下、酸素値１ｐｐｍ以下のＡｒ雰囲気のグローブボックス内で行った。電解液には、エチレンカーボネートとジエチルカーボネートとを体積比で１：１となるように混合した溶媒に、１モル濃度のＮａＰＦ6を溶解させたものを用いた。また、一辺が２０ｍｍの正方形のニッケルメッシュにナトリウム金属を圧着し、対極とした。
【００５３】
上記の試験電極と対極とを、電解液を含浸させたポリエチレン微多孔膜のセパレータを介して対向させた状態で外装内に収容し、外装を封口した。評価用セルの構成は、図１に示されたラミネート型ナトリウムイオン二次電池の構成と同様とした。なお、負極１６として試験電極、正極１３として対極を用いた。このようにして、実施例１の評価用セルを得た。
【００５４】
（実施例２）
負極活物質が異なること以外は、実施例１と同じ方法で評価用セルを作製した。負極活物質として、ボールミルで粉砕、分級したＳｎＯ（平均粒子径：１０μｍ、高純度化学社製）を用いた。
【００５５】
（比較例１）
負極活物質が異なること以外は、実施例１と同じ方法で評価用セルを作製した。負極活物質としてＦｅ2Ｏ3（平均粒子径：２μｍ、関東化学社製）を用いた。
【００５６】
（比較例２）
負極活物質が異なること以外は、実施例１と同じ方法で評価用セルを作製した。負極活物質として、ボールミルで粉砕、分級したＦｅ3Ｏ4（平均粒子径：１０μｍ、高純度化学社製）を用いた。
【００５７】
（比較例３）
負極活物質が異なること以外は、実施例１と同じ方法で評価用セルを作製した。負極活物質としてＺｎＯ（平均粒子径：１μｍ、高純度化学社製）を用いた。
【００５８】
（比較例４）
負極活物質が異なること以外は、実施例１と同じ方法で評価用セルを作製した。負極活物質として、ボールミルで粉砕、分級したＭｎＯ（平均粒子径：５μｍ、Ａｌｄｒｉｃｈ社製）を用いた。
【００５９】
（比較例５）
負極活物質が異なること以外は、実施例１と同じ方法で評価用セルを作製した。負極活物質として、ボールミルで粉砕、分級したＭｎ2Ｏ3（平均粒子径：１０μｍ、Ａｌｄｒｉｃｈ社製）を用いた。
【００６０】
（比較例６）
負極活物質が異なること以外は、実施例１と同じ方法で評価用セルを作製した。負極活物質として、ボールミルで粉砕、分級したＳｉＯ2（平均粒子径：１０μｍ、高純度化学社製）を用いた。
【００６１】
（比較例７）
負極活物質が異なること以外は、実施例１と同じ方法で評価用セルを作製した。負極活物質としてＳｎＯ2（平均粒子径：１μｍ、高純度化学社製）を用いた。
【００６２】
（比較例８）
負極活物質が異なること以外は、実施例１と同じ方法で評価用セルを作製した。負極活物質としてハードカーボン（平均粒子径：１０μｍ、クレハ・バッテリー・マテリアルズ・ジャパン社製）を用いた。
【００６３】
（ｂ）充放電試験の方法および結果
実施例１および２、比較例１〜８の評価用セルの充放電試験を行い、充放電特性を評価したので、その方法および結果を説明する。
【００６４】
評価用セルの充放電試験は２５℃の恒温槽内で行った。充放電試験では、負極活物質を含む試験電極の充電を行い、２０分間休止した後に放電を行うサイクルを繰り返した。充放電は、負極活物質の単位重量あたり２０ｍＡ（２０．０ｍＡ／ｇ）となる電流値で、定電流で行った。また、充電終止は、電圧が０Ｖに到達する時点とした（充電終止電圧：０Ｖ）。放電終止は、電圧が２．５Ｖに到達する時点とした（放電終止電圧：２．５Ｖ）。
【００６５】
充放電試験の結果から、重量あたり、および体積あたりの初回放電容量を次のようにして求めた。まず、初回のサイクルの放電容量から、導電助剤に起因する放電容量を、導電助剤１ｇあたり８６ｍＡｈ／ｇとして減算し、負極活物質に起因する放電容量を得た。得られた値から、負極活物質１ｇあたりの容量に換算した値（ｍＡｈ／ｇ）、および負極活物質１ｃｃあたりの容量に換算した値（ｍＡｈ／ｃｃ）を算出した。
【００６６】
実施例１および２、比較例１〜８の評価用セルの充放電試験の結果を、負極活物質の化学式および密度とともに表１に示す。また、実施例１、実施例２および比較例７の評価用セルの充放電カーブを、それぞれ、図２、図３および図４に示す。
【００６７】
【表１】
2014216299.tif 000003
【００６８】
実施例１および２、比較例１〜７では、いずれも負極活物質として金属酸化物を用いているが、表１に示す結果から、負極活物質の放電容量は、負極活物質（金属酸化物）の種類により大きく異なることが分かった。
【００６９】
負極活物質としてＣｕＯを用いた場合（実施例１）、表１および図２に示すように、重量あたりの初回放電容量は３１０ｍＡｈ／ｇであり、比較例８の炭素材料よりも大きな値が得られた。体積あたり放電容量は１９５３ｍＡｈ／ｃｃであり、比較例８の炭素材料の放電容量の６倍以上であった。従って、負極活物質としてＣｕＯを用いると、炭素材料と比べて、体積あたりの放電容量がきわめて大きくなることが分かった。
【００７０】
また、ＳｎＯを負極活物質に用いた場合（実施例２）、表１および図３に示すように、重量あたりの初回放電容量は５１７ｍＡｈ／ｇであり、比較例８の炭素材料よりも大きな値が得られた。体積あたり放電容量では３３０９ｍＡｈ／ｃｃであり、比較例８の炭素材料の放電容量の約１０倍であった。従って、負極活物質としてＳｎＯを用いると、炭素材料と比べて、体積あたりの放電容量がきわめて大きくなることが分かった。
【００７１】
一方、負極活物質として鉄酸化物、亜鉛酸化物、マンガン酸化物、ケイ素酸化物を用いると（比較例１〜６）、比較例８の炭素材料よりも小さな放電容量しか得られなかった。この結果から、金属酸化物であれば何でもナトリウムイオン二次電池用負極活物質として機能するわけではなく、また、炭素材料よりも大きな充放電容量が得られるわけでもないことが分かった。従って、炭素材料よりも十分に大きな充放電容量が得られるという効果は、金属酸化物のなかでもＣｕＯおよびＳｎＯを用いた場合に特有の効果であると考えられる。
【００７２】
また、ＳｎＯ2を負極活物質に用いた場合（比較例７）、表１および図４に示すように、初回放電容量は重量あたりで４７ｍＡｈ／ｇであり、実施例２のＳｎＯや比較例８の炭素材料と比較して極めて小さくなった。この結果から、錫酸化物であれば何でもナトリウムイオン二次電池用負極として機能するわけではなく、放電容量には酸化度に対しての依存性が有ることが分かった。従って、炭素材料よりも十分に大きな充放電容量が得られるという効果は、錫酸化物のなかでもＳｎＯに特有の効果であると考えられる。
【００７３】
なお、実施例１および２、比較例１〜８で負極活物質として用いた材料は、いずれもリチウムイオン二次電池の負極活物質として機能することが報告されている材料である。しかしながら、上述のように、ナトリウムイオン二次電池の負極活物質としての機能は、材料により大きく異なっている。このことは、リチウムイオン二次電池の負極活物質として機能することと、ナトリウムイオン二次電池の負極活物質として機能することとは全く別問題であることを示している。従って、リチウムイオン二次電池の負極活物質についての知見を、ナトリウムイオン二次電池の負極活物質に適応することができないことが確認された。
【００７４】
上述した実施例では、負極活物質としてＣｕＯのみ、あるいはＳｎＯのみを含む負極を作製したが、ＣｕＯまたはＳｎＯに加えて他の活物質材料がさらに含まれていてもよい。他の活物質材料が含まれている場合でも、負極活物質としてＣｕＯ、ＳｎＯ、ＣｕxＳｎ1-xＯ、あるいはそれらの混合物を主として含んでいれば、負極活物質の放電容量を高める効果が得られる。
【産業上の利用可能性】
【００７５】
本発明の一態様のナトリウムイオン二次電池は、携帯電子機器などの電源；火力発電、風力発電、燃料電池発電などの発電設備と組み合わせて使用される電力平準化用の蓄電デバイス；一般家庭および集合住宅用の非常用蓄電システム、深夜電力蓄電システムなどの電源；無停電電源；電気自動車、ハイブリッド自動車、プラグインハイブリッド自動車といった輸送機器などの電源に好適に使用できる。
【符号の説明】
【００７６】
１１    正極集電体
１２    正極合剤層
１３    正極
１４    負極集電体
１５    負極合剤層
１６    負極
１７    セパレータ
１８    外装
１００  ナトリウムイオン二次電池
【図１】
2014216299.tif 000004
【図２】
2014216299.tif 000005
【図３】
2014216299.tif 000006
【図４】
2014216299.tif 000007